СПОСОБ ПОЛУЧЕНИЯ УГЛЕРОДНОГО ВОЛОКНА И МАТЕРИАЛОВ НА ЕГО ОСНОВЕ

1. Способ получения углеродного волокна и материалов на его основе из исходных целлюлозных волокнистых материалов, осуществляемый в непрерывном режиме и включающий импрегнирование их на стадии предкарбонизации силиконовыми смолами с последующими сушкой, терморелаксацией пропитанных исходных материалов и направлением их на стадию карбонизации, при необходимости, графитизации, отличающийся тем, что для пропитки исходных материалов применяют жидкие олигомерные смолы с высоким содержанием силанольных групп, соответствующие общей формуле:
2
m
n
НO{[MeSi(OH)O][MeSiO]}H,
где Me - метил; m и n - целые или дробные числа: m=1÷3, n=3÷10, с молекулярной массой от 900 до 2400 и вязкостью в пределах от 520-1700 сПз.
2
5
2. Способ по п.1, отличающийся тем, что смолы используют в составе органических растворителей, выбранных из группы спиртов - производных углеводородов гомологического ряда С-С линейного или изостроения и ацетона.
3. Способ по п.2, отличающийся тем, что концентрация смол в растворах составляет 3-10 мас.%.
4. Способ по п.1, отличающийся тем, что сушку пропитанного ЦВМ осуществляют при постепенном нагревании от 50 до 120-150°С в течение 2-9 мин.
5. Способ по п.1, отличающийся тем, что температуру релаксации поддерживают в пределах 150-220°С.
6. Способ по п.1, отличающийся тем, что карбонизацию и графитизацию ЦВМ, предварительно обработанных на стадии предкарбонизации, осуществляют в атмосфере азота в интервале температур соответственно 180-600°С и 1500-2400°С.